МЕЛКОКРИСТАЛЛИЧЕСКИЙ ZSM-5, ЕГО СИНТЕЗ И ПРИМЕНЕНИЕ

1. Кристаллическое молекулярное сито, указанное молекулярно сито обладает порошковой рентгенограммой, включающей по меньшей мере следующие элементы:
A
A
А
A
(i) первый пик, обладающий максимумом при 8,90 (±0,30) градусах 2-тета, который обладает интенсивностью относительно фона Imах и который пересекает второй пик, обладающий максимумом при 7,96 (±0,30) градусах 2-тета, с образованием локального минимума, который обладает интенсивностью относительно фона Imin, и при этом отношение Imin/Imах составляет >0,33; и
(ii) третий пик, обладающий максимумом при 24,0 (±0,30) градусах 2-тета.
B
B
B
B
2. Молекулярное сито по п. 1, где указанный третий пик обладает интенсивностью относительно фона Imах и пересекает четвертый пик, обладающий максимумом при 23,2 (±0,20) градусах 2-тета, так, что при указанном пересечении третьего и четвертого пиков образуется локальный минимум, который обладает интенсивностью относительно фона Imin, и при этом отношение Imin/Imах составляет >0,90.
2
3. Молекулярное сито по п. 1 или 2, и содержащее кристаллы, обладающие площадью наружной поверхности (определенной по физической адсорбции азота с помощью методики t-plot), равной более 100 м/г.
B
4. Молекулярное сито по п. 1, где указанный третий пик обладает интенсивностью относительно фона Imах и пересекает четвертый пик, обладающий максимумом при 23,2 (±0,20) градусах 2-тета, с образованием сложного пика, обладающего точкой перегиба при пересечении третьего и четвертого пиков.
A
A
5. Молекулярное сито по п. 1, 2 или 4, где отношение Imin/Imax составляет по меньшей мере 0,40.
6. Молекулярное сито по п. 1, 2 или 4, где молекулярное сито обладает каркасной структурой ZSM-5.
2
B
B
B
B
7. Молекулярное сито, обладающее каркасной структурой ZSM-5, указанное молекулярное сито содержит кристаллы, обладающие площадью наружной поверхности, определенной по физической адсорбции азота с помощью методики t-plot, равной более 100 м/г, и обладающие рентгенограммой, содержащей сложный пик, обладающий максимум при 24,0 (±0,30) градусах 2-тета, который обладает интенсивностью относительно фона Imах и который пересекает сложный пик, обладающий максимум при 23,2 (±0,20) градусах 2-тета, с образованием локального минимума, который обладает интенсивностью относительно фона Imin, и при этом отношение Imin/Imах составляет >0,90.
2
8. Молекулярное сито по п. 7, указанное молекулярное сито содержит кристаллы, обладающие площадью наружной поверхности (определенной по физической адсорбции азота с помощью методики t-plot), равной более 200 м/г.
2
9. Молекулярное сито, обладающее каркасной структурой ZSM-5, указанное молекулярное сито содержит кристаллы, обладающие площадью наружной поверхности (определенной по физической адсорбции азота с помощью методики t-plot), равной более 200 м/г, и обладающие рентгенограммой, содержащей один размытый сложный пик, находящийся в диапазоне от 21,5 до 26° 2-тета.
2
10. Молекулярное сито по п. 9, указанное молекулярное сито содержит кристаллы, обладающие площадью наружной поверхности (определенной по физической адсорбции азота с помощью методики t-plot), равной более 250 м/г.
11. Молекулярное сито по п. 7 или 8, указанное молекулярное сито содержит кристаллы, обладающие площадью наружной поверхности
(определенной по физической адсорбции азота с помощью методики t-plot), превышающей площадь их внутренней поверхности.
12. Молекулярное сито п. 9 или 10, указанное молекулярное сито содержит кристаллы, обладающие площадью наружной поверхности (определенной по физической адсорбции азота с помощью методики t-plot), превышающей площадь их внутренней поверхности.
2
13. Молекулярное сито п. 7 или 8, указанное молекулярное сито содержит кристаллы, обладающие полной площадью поверхности (определенной по физической адсорбции азота с помощью методики t-plot), равной более 550 м/г.
2
14. Молекулярное сито п. 9 или 10, указанное молекулярное сито содержит кристаллы, обладающие полной площадью поверхности (определенной по физической адсорбции азота с помощью методики t-plot), равной более 550 м/г.
15. Молекулярное сито по п. 1, 2 или 4, где указанное молекулярное сито обладает составом, представленным в виде молярного отношения:
2
3
2
XO:(n)YO,
где n равно по меньшей мере примерно 20, X обозначает трехвалентный элемент и Y обозначает четырехвалентный элемент.
16. Молекулярное сито по п. 15, в котором X обозначает алюминий и Y обозначает кремний и/или германий.
17. Молекулярное сито по п. 7 или 8, где указанное молекулярное сито обладает составом, представленным в виде молярного отношения:
2
3
2
XO:(n)YO,
где n равно по меньшей мере примерно 20, X обозначает трехвалентный элемент и Y обозначает четырехвалентный элемент.
18. Молекулярное сито по п. 9 или 10, где указанное молекулярное сито обладает составом, представленным в виде молярного отношения:
2
3
2
XO:(n)YO,
где n равно по меньшей мере примерно 20, X обозначает трехвалентный элемент и Y обозначает четырехвалентный элемент.
19. Способ превращения сырья, содержащего органическое соединение, в продукт реакции превращения, указанный способ включает стадию введения во взаимодействие указанного сырья при условиях проведения реакции превращения органического соединения с катализатором, содержащим активную форму молекулярного сита по любому предыдущему пункту, с получением продукта указанной реакции превращения.